(57)【要約】  磁性体粉末１は少なくともＦｅ成分を含有した金属薄帯の粉砕物からなる。この磁性体粉末１は扁平球状に形成されると共に、径方向の平均長さａと厚み方向の平均厚さｂとの比率を示すアスペクト比ａ／ｂを１．８〜６．８であり、角部１ａが半径Ｒ：０．８μｍ〜２５μｍの曲面状を有している。単ロール急冷法等で形成された金属薄帯を概ねの所定サイズになるまで粉砕した後、球形化処理を行って上記アスペクト比ａ／ｂ及び角部の半径Ｒを有する磁性体粉末１を得る。球状化処理された磁性体粉末１に熱処理を施して歪みを除去するのも好ましい、この磁性体粉末１にシリコーン樹脂やフェノール樹脂等の結合剤を添加し、複合材料を作製し、この複合材料を加圧成形して磁心コアを得る。これにより磁気損失を低くすることができ、かつ良好な直流重畳特性を得ることができる。
2020179535.tif 000002
【特許請求の範囲】
【請求項１】
少なくともＦｅ成分を含有した金属薄帯の粉砕物からなる磁性体粉末であって、
扁平球状に形成されると共に、径方向の平均長さａと厚み方向の平均厚さｂとの比率を示すアスペクト比ａ／ｂが１．８〜６．８であり、角部が半径０．８μｍ〜２５μｍの曲面状であることを特徴とする磁性体粉末。
【請求項２】
熱処理されてなることを特徴とする請求項１記載の磁性体粉末。
【請求項３】
Ｆｅを主成分とすると共に、非晶質相とナノ結晶相とが混在していることを特徴とする請求項１又は請求項２記載の磁性体粉末。
【請求項４】
平均粒径は、円相当径に換算して３０〜８０μｍであることを特徴とする請求項１乃至請求項３のいずれかに記載の磁性体粉末。
【請求項５】
少なくともＦｅ成分を含有した金属薄帯を作製する工程と、
前記金属薄帯を粉砕し、粉砕物を作製する工程と、
前記粉砕物に球状化処理を施す工程とを含み、
径方向の平均長さａと厚み方向の平均厚さｂとの比率を示すアスペクト比ａ／ｂが１．８〜６．８であって角部が半径０．８μｍ〜２５μｍの曲面状に形成された扁平球状の磁性体粉末を作製することを特徴とする磁性体粉末の製造方法。
【請求項６】
前記金属薄帯に熱処理を施し、非晶質相にナノ結晶を析出させる工程を含むことを特徴とする請求項５記載の磁性体粉末の製造方法。
【請求項７】
前記球状化処理された前記粉砕物に熱処理を施すことを特徴とする請求項５又は請求項６記載の磁性体粉末の製造方法。
【請求項８】
前記金属薄帯を作製する工程は、少なくともＦｅ成分を含む所定の素原料を秤量し、調合する工程と、前記調合された調合物を加熱して溶融物を作製する工程と、前記溶融物を回転体上に噴出させて急冷凝固させ、金属薄帯を作製する工程とを含むことを特徴とする請求項５乃至請求項７のいずれかに記載の磁性体粉末の製造方法。
【請求項９】
請求項１乃至請求項４のいずれかに記載の磁性体粉末と結合剤とを含有した複合材料で形成されていることを特徴とする磁心コア。
【請求項１０】
前記結合剤は、シリコーン樹脂を主成分とする第１の結合剤と、該第１の結合剤に比べ高硬度の少なくとも１種以上の樹脂からなる第２の結合剤とを含み、
前記磁性体粉末が前記第１の結合剤で被覆される共に、前記第１の結合剤同士が前記第２の結合剤を介して接合されていることを特徴とする請求項８又は請求項９記載の磁心コア。
【請求項１１】
前記第２の結合剤は、フェノール樹脂及びポリイミド樹脂のうちの少なくとも一方を含んでいることを特徴とする請求項１０記載の磁心コア。
【請求項１２】
前記シリコーン樹脂は、メチルフェニル系であることを特徴とする請求項１０又は請求項１１記載の磁心コア。
【請求項１３】
前記磁性体粉末は、数量基準で５０％以上にクラックが形成されていることを特徴とする請求項９乃至請求項１２のいずれかに記載の磁心コア。
【請求項１４】
前記複合材料は、平均粒径が円相当径に換算して１〜５０μｍのＦｅを主成分とする磁性金属材料からなる微粒子を含有していることを特徴とする請求項９乃至請求項１３のいずれかに記載の磁心コア。
【請求項１５】
前記微粒子はアトマイズ粉であることを特徴とする請求項１４記載の磁心コア。
【請求項１６】
請求項５乃至請求項８のいずれかに記載の製造方法で磁性体粉末を準備する工程と、
シリコーン樹脂を主成分とする第１の結合剤と前記磁性体粉末とを混合し、前記磁性体粉末を前記第１の結合剤で被覆する工程と、
前記第１の結合剤で被覆された磁性得体粉末と前記第２の結合剤とを混合し、前記第１の結合剤同士を前記第２の結合剤を介して接合し、前記磁性体粉末と前記第１及び第２の結合剤とを含有した複合材料を作製する工程と、
前記複合材料を加圧成形して磁心コアを作製する工程とを含むことを特徴とする磁心コアの製造方法。
【請求項１７】
前記磁性体粉末と磁性金属材料からなる微粒子とを混合する工程を含むことを特徴とする請求項１６記載の磁心コアの製造方法。
【請求項１８】
請求項９乃至請求項１５のいずれかに記載の磁心コアとコイル導体とを備えていることを特徴とするコイル部品。
【請求項１９】
前記コイル導体が前記磁心コアに巻回されていることを特徴とする請求項１８記載のコイル部品。
【発明の詳細な説明】
【技術分野】
【０００１】
本発明は、磁性体粉末とその製造方法、及び磁心コアとその製造方法、並びにコイル部品に関し、より詳しくは合金系の磁性体粉末とその製造方法、及びこの磁性体粉末を使用した磁心コアとその製造方法、並びにこの磁心コアを使用したリアクトルやインダクタ等のコイル部品に関する。
【背景技術】
【０００２】
磁性体粉末、特に軟磁性特性に優れた非晶質合金類の磁性体粉末は、比透磁率や飽和磁束密度等の磁気特性が良好で高周波領域での使用に適していることから、近年、盛んに研究・開発されている。【０００３】
例えば、特許文献１には、急速凝固方法(ＲＳＰ)で製造されたＦｅ系非晶質金属薄帯（金属リボン）を予備熱処理する段階；前記非晶質金属薄帯を粉砕して非晶質金属粉末を得る段階；前記非晶質金属粉末を分級した後、−１００〜＋１４０ｍｅｓｈ通過分：３５〜４５％、−１４０〜＋２００ｍｅｓｈ通過分：５５〜６５％からなる粒度分布を有する粉末を混合する段階；前記混合された非晶質金属粉末にバインダーを混合した後、コアを成形する段階；及び前記成形されたコアを焼鈍処理した後、前記コアを絶縁樹脂でコーティングする段階を含む非晶質軟磁性コアの製造方法が提案されている。【０００４】
特許文献１では、急速凝固法で製造された金属薄帯を粉砕することにより、高い組成均一性及び低い酸化度を有する非晶質金属粉末を得るようにし、この非晶質金属粉末を加圧成形し、大電流通電下でも良好な直流重畳特性を有する磁心コアを得ようとしている。
【先行技術文献】
【特許文献】
【０００５】
【特許文献１】特許第４２７４８９７号公報（請求項１、段落［００１７］、［００１８］等）
【発明の概要】
【発明が解決しようとする課題】
【０００６】
しかしながら、特許文献１では、金属薄帯を粉砕して非晶質の磁性体粉末を得ているものの、粉砕された磁性体粉末は、形状がいびつで尖鋭なエッジ部を有する。したがって、前記エッジ部同士が互いに接触した状態で加圧成形すると、斯かるエッジ部に磁束が集中し、このため直流重畳特性の劣化を招くおそれがある。【０００７】
また、金属薄帯に対し長時間に亙って外力を負荷し、機械加工することから、磁性体粉末には歪みが生じ易く、このため磁性体粉末の保磁力Ｈｃが上昇し、ヒステリシス損が大きくなって磁気損失の増加を招くおそれがある。【０００８】
また、この種の磁性体粉末を使用した磁心コアでは、通常、磁性体粉末を絶縁性材料で被覆することにより絶縁性を確保しているが、磁性体粉末が尖鋭なエッジ部を有していることから、磁性体粉末を絶縁性材料で均一に被覆するのが困難となる。このため磁性体粉末間の絶縁性が不足して電流が漏れ易くなり、渦電流損の増加を招くことから、磁気損失が大きくなるおそれがある。【０００９】
本発明はこのような事情に鑑みなされたものであって、磁気損失を低くすることができ、かつ良好な直流重畳特性を有する磁性体粉末とその製造方法、及びこの磁性体粉末を使用した磁心コアとその製造方法、及びこの磁心コアを使用したリアクトル等のコイル部品を提供することを目的とする。
【課題を解決するための手段】
【００１０】
金属薄帯を粉砕して得られる磁性体粉末は、いびつで尖鋭なエッジ部を有するが、磁性体粉末が球状に近くなると、上述したいびつで尖鋭なエッジ部の形成が抑制されることから、磁束は特定部位に集中することなく球面上を略均一に拡散して流れ、これにより直流重畳特性の向上が可能になると考えられる。【００１１】
一方、金属薄帯に長時間外力を負荷し、磁性体粉末を過度に球状化すると、該磁性体粉末には大きな歪みが生じ、このため磁性体粉末の保磁力Ｈｃが上昇してヒステリシス損が増加し、磁気損失の増加を招くおそれがある。【００１２】
そこで、本発明者らは、磁性体粉末の歪み形成を抑制しつつ磁束が略均一に拡散して流れるように、扁平球状粉を作製して鋭意研究を行ったところ、径方向の平均長さａと厚み方向の平均厚さｂとの比率を示すアスペクト比ａ／ｂを１．８〜６．８とし、角部が半径０．８μｍ〜２５μｍの曲面状となるように形成することにより、低磁気損失で直流重畳特性が良好な磁心コアに好適な磁性体粉末を得ることができるという知見を得た。【００１３】
本発明はこのような知見に基づきなされたものであって、本発明に係る磁性体粉末は、少なくともＦｅ成分を含有した金属薄帯の粉砕物からなる磁性体粉末であって、扁平球状に形成されると共に、径方向の平均長さａと厚み方向の平均厚さｂとの比率を示すアスペクト比ａ／ｂを１．８〜６．８であり、角部が半径０．８μｍ〜２５μｍの曲面状であることを特徴としている。【００１４】
このように磁性体粉末をアスペクト比ａ／ｂ及び角部の形状を規定することにより、歪みが生じるのを抑制することができ、磁束は特定部位に集中することなく球面上を略均一に拡散して流れることから、低磁気損失と直流重畳特性の向上を両立させることが可能となる。【００１５】
また、本発明の磁性体粉末は、熱処理されてなるのが好ましい。これにより粉砕処理等で磁性体粉末に歪みが形成された場合であっても、その歪みを効果的に除去でき、より一層の磁気損失の低減化を図ることができる。【００１６】
また、本発明の磁性体粉末は、Ｆｅを主成分とすると共に、非晶質相とナノ結晶相とが混在しているのが好ましい。【００１７】
これにより軟磁性特性が良好で低磁気損失かつ良好な機械的強度を有し、かつ比透磁率や磁束飽和密度等の磁気特性や直流重畳特性が良好な磁心コアを得ることができる。【００１８】
また、本発明の磁性体粉末は、平均粒径が、円相当径に換算して３０〜８０μｍであるのが好ましい。【００１９】
ここで、上記した平均粒径は、累積５０％粒子径Ｄ50（メジアン径）をいう。【００２０】
また、本発明に係る磁性体粉末の製造方法は、少なくともＦｅ成分を含有した金属薄帯を作製する工程と、前記金属薄帯を粉砕し、粉砕物を作製する工程と、前記粉砕物に球状化処理を施す工程とを含み、径方向の平均長さａと厚み方向の平均厚さｂとの比率を示すアスペクト比ａ／ｂが１．８〜６．８であって角部が半径０．８μｍ〜２５μｍの曲面状に形成された扁平球状の磁性体粉末を作製することを特徴としている。【００２１】
これにより概ね所定サイズになるまで金属薄帯を粉砕し、その後の球状化処理で上記アスペクト比ａ／ｂ及び角部が所定の曲面形状を有する磁性体粉末を作製することができ、低磁気損失で直流重畳特性の良好な磁性体粉末を低コストで効率良く得ることができる。【００２２】
また、本発明の磁性体粉末の製造方法は、前記金属薄帯に熱処理を施し、非晶質相にナノ結晶を析出させる工程を含むのが好ましい。【００２３】
このように金属薄帯を熱処理して非晶質相にナノ結晶を析出させていることから、アトマイズ法で作製されたアトマイズ粉を熱処理してナノ結晶を析出する場合とは異なり、煩雑な温度制御が不要であり、直流重畳特性が良好で磁気損失が低い高品質の磁性体粉末を高効率で得ることができる。【００２４】
さらに、本発明の磁性体粉末の製造方法は、前記球状化処理された前記磁性体粉末に熱処理を施すのが好ましい。【００２５】
これにより球状化処理を含む金属薄帯の粉砕処理時に生じた歪みを効果的に除去することができ、より一層低磁気損失の磁性体粉末を得ることができる。【００２６】
また、本発明の磁性体粉末の製造方法は、前記金属薄帯を作製する工程が、少なくともＦｅ成分を含む所定の素原料を秤量し、調合する工程と、前記調合された調合物を加熱して溶融物を作製する工程と、前記溶融物を回転体上に噴出させて急冷凝固させ、金属薄帯を作製する工程とを含むのが好ましい。【００２７】
このように単ロール急冷法で金属薄帯を作製し、該金属薄帯を粉砕することにより所望の磁性体粉末を高効率で得ることが可能となる。【００２８】
また、本発明に係る磁心コアは、上記いずれかに記載の磁性体粉末と結合剤とを含有した複合材料で形成されていることを特徴としている。【００２９】
これにより良好な直流重畳特性と共に、低磁気損失かつ機械的強度が良好な磁心コアを得ることができる。【００３０】
具体的には、前記結合剤は、シリコーン樹脂を主成分とする第１の結合剤と、該第１の結合剤に比べ高硬度の少なくとも１種以上の樹脂からなる第２の結合剤を含み、前記磁性体粉末が前記第１の結合剤で被覆される共に、前記第１の結合剤同士が前記第２の結合剤を介して接合されているのが好ましい。【００３１】
これにより磁性体粉末は絶縁性の良好なシリコーンを主成分とする第１の結合剤で被覆されることから、磁性体粉末から電気が漏れるのを抑制でき、渦電流損を低減でき、低磁気損失が可能となる。また、第１の結合剤で被覆された磁性体粉末同士が前記第１の結合剤よりも高硬度の第２の結合剤を介して接合されることから、高硬度の第２の結合剤により機械的強度が改善され、大きな外力が負荷されても破損するのを抑制することができる。【００３２】
また、本発明の磁心コアは、前記第２の結合剤が、フェノール樹脂及びポリイミド樹脂のうちの少なくとも一方を含んでいるのが好ましい。【００３３】
また、本発明の磁心コアは、前記シリコーン樹脂が、メチルフェニル系であるのが好ましい。【００３４】
すなわち、メチルフェニル系のシリコーン樹脂は、成形時の収縮率が小さいことから、成形時に磁性体粉末に歪みが生じるのを抑制でき、高温での熱処理を要することもなくヒステリシス損の上昇を抑制することができることから、磁心コアの低磁気損失化に寄与することができる。【００３５】
また、本発明の磁心コアでは、磁性体粉末は、数量基準で５０％以上にクラックが形成されているのが好ましい。【００３６】
このように数量基準で５０％以上の磁性体粉末にクラックが形成されることにより、金属薄帯の粉砕時等に磁性体粉末に歪みが生じても、加圧成形時に歪みが解放される。また、クラックを有することにより磁性体粉末は高密度で充填されることとなり、より一層の直流重畳特性の向上及び低磁気損失が可能となる。【００３７】
さらに、本発明の磁心コアでは、前記複合材料は、平均粒径が円相当径に換算して１〜５０μｍのＦｅを主成分とする磁性金属材料からなる微粒子を含有しているのが好ましく、前記微粒子はアトマイズ粉であるのが好ましい。【００３８】
ここで、平均粒径は、累積５０％粒子径Ｄ50（メジアン径）をいう。【００３９】
これにより磁性体粉末同士の隙間に磁性金属材料からなる微粒子が充填されることから、透磁率や直流重畳特性の更なる向上が可能となる。【００４０】
また、本発明に係る磁心コアの製造方法は、上述したいずれかに記載の製造方法で磁性体粉末を準備する工程と、シリコーン樹脂を主成分とする第１の結合剤と前記磁性体粉末とを混合し、前記磁性体粉末を前記第１の結合剤で被覆する工程と、前記第１の結合剤で被覆された磁性得体粉末と前記第２の結合剤とを混合し、前記第１の結合剤同士を前記第２の結合剤を介して接合し、前記磁性体粉末と前記第１及び第２の結合剤とを含有した複合材料を作製する工程と、前記複合材料を加圧成形して磁心コアを作製する工程とを含むことを特徴としている。【００４１】
これにより直流重畳特性が良好で、より一層の低磁気損失を有する高品質の磁心コアを効率良く製造することができる。【００４２】
さらに、本発明の磁心コアの製造方法は、前記磁性体粉末と磁性金属材料からなる微粒子とを混合する工程を含むのも好ましい。【００４３】
これにより前記微粒子は磁性体粉末間の間隙に容易に充填されることから、各種磁気特性がより一層向上した磁心コアを得ることができる。【００４４】
また、本発明に係るコイル部品は、上記いずれかに記載の磁心コアとコイル導体とを備えていることを特徴としている。【００４５】
また、本発明のコイル部品は、前記コイル導体が前記磁心コアに巻回されていることを特徴としている。
【発明の効果】
【００４６】
本発明の磁性体粉末によれば、少なくともＦｅ成分を含有した金属薄帯の粉砕物からなる磁性体粉末であって、扁平球状に形成されると共に、径方向の平均長さａと厚み方向の平均厚さｂとの比率を示すアスペクト比ａ／ｂが１．８〜６．８であり、角部が半径０．８μｍ〜２５μｍの曲面状であるので、磁性体粉末をアスペクト比ａ／ｂ及び角部の形状を規定することにより、歪みが生じるのを抑制することができ、かつ磁束は特定部位に集中することなく球面上を略均一に拡散して流れることから、低磁気損失と直流重畳特性の向上を両立させることが可能となる。【００４７】
また、本発明の磁性体粉末の製造方法によれば、少なくともＦｅ成分を含有した金属薄帯を作製する工程と、前記金属薄帯を粉砕し、粉砕物を作製する工程と、前記粉砕物に球状化処理を施す工程とを含み、径方向の平均長さａと厚み方向の平均厚さｂとの比率を示すアスペクト比ａ／ｂが１．８〜６．８であって角部が半径０．８μｍ〜２５μｍの曲面状に形成された扁平球状の磁性体粉末を作製するので、概ね必要な大きさになるまで金属薄帯を粉砕し、その後の球状化処理で上記アスペクト比ａ／ｂ及び角部が所定の曲面形状を有する磁性体粉末を作製することができ、低磁気損失で直流重畳特性の良好な磁性体粉末を得ることができる。【００４８】
また、本発明の磁心コアによれば、上記いずれかに記載の磁性体粉末と複数の結合剤とを含有した複合材料で形成されているので、良好な直流重畳特性と共に、低磁気損失かつ機械的強度が良好な磁心コアを得ることができる。【００４９】
また、本発明の磁心コアの製造方法によれば、上述したいずれかに記載の製造方法で磁性体粉末を準備する工程と、シリコーン樹脂を主成分とする第１の結合剤と前記磁性体粉末とを混合し、前記磁性体粉末を前記第１の結合剤で被覆する工程と、前記第１の結合剤で被覆された磁性得体粉末と前記第２の結合剤とを混合し、前記第１の結合剤同士を前記第２の結合剤を介して接合し、前記磁性体粉末と前記第１及び第２の結合剤とを備えた複合材料を作製する工程と、前記複合材料を加圧成形して磁心コアを作製する工程とを含むので、上述した磁心コアを効率良く製造することができる。【００５０】
本発明のコイル部品によれば、上記いずれかに記載の磁心コアとコイル導体とを備えているので、良好な直流重畳特性と低磁気損失を有し、高周波領域の使用に適したリアクトル等のコイル部品を得ることができる。
【図面の簡単な説明】
【００５１】
【図１】本発明に係る磁性体粉末の粒子形状の一実施の形態を示す図であり、（ａ）は横断面図、（ｂ）は縦断面図である。
【図２】本発明に係る磁心コアの一実施の形態（第１の実施の形態）を示す斜視図である。
【図３】上記磁心コアの要部詳細を示す縦断面図である。
【図４】本発明に使用される金属薄帯の製造方法の一実施の形態を示す概略工程図である。
【図５】本発明に係るコイル部品としてのリアクトルの一実施の形態を示す斜視図である。
【図６】本発明に係る磁心コアの第２の実施の形態の要部詳細を示す縦断面図である。
【図７】本発明に係る磁心コアの第３の実施の形態の要部詳細を示す縦断面図である。
【図８】試料番号３における球状化処理後を電子走査顕微鏡（ＳＥＭ）で撮像したＳＥＭ画像である。
【図９】実施例１のＲmaxと比透磁率との関係を示す図である。
【図１０】実施例１のＲminと比透磁率との関係を示す図である。
【図１１】実施例１のＲmaxとコア損失との関係を示す図である。
【図１２】実施例１のＲminとコア損失との関係を示す図である。
【図１３】実施例１のアスペクト比ａ／ｂと比透磁率との関係を示す図である。
【図１４】実施例１のアスペクト比ａ／ｂとコア損失との関係を示す図である。
【図１５】実施例２のＲmaxとコア損失との関係を示す図である。
【図１６】実施例２のＲminとコア損失との関係を示す図である。
【図１７】実施例２のアスペクト比ａ／ｂとコア損失との関係を示す図である。
【図１８】実施例３で作製された試料番号２１のＳＥＭ画像である。
【図１９】実施例４で作製された試料番号２２のＳＥＭ画像である。
【発明を実施するための形態】
【００５２】
次に、本発明の実施の形態を詳説する。
【００５３】
図１は本発明に係る磁心コアに使用される磁性体粉末の粒子形状の一実施の形態を示す図であって、（ａ）は横断面図、（ｂ）は縦断面図である。
【００５４】
この図１の磁性体粉末では、説明の都合上、横断面形状を円形状とし、縦断面形状を４つの角部１ａが丸味を帯びた一定の厚みとしているが、実際は、横断面形状は、略円形状乃至略楕円形状であって外周が微小凹凸を有しており、縦断面形状は、厚みが不均一でバラツキを有している。したがって、図１中、径方向の平均長さａ及び厚み方向の平均厚みｂは、各々長さ及び厚みの算術平均を示している。
【００５５】
そして、この磁性体粉末１は、立体的には扁平球状に形成され、前記平均長さａと前記平均厚みｂの比率を示すアスペクト比ａ／ｂが１．８〜６．８であり、角部１ａが半径Ｒ：０．８〜２５μｍの曲面状に形成されている。    
【００５６】
この磁性体粉末１を使用することにより、直流重畳特性が良好で低磁気損失の磁心コアを実現することができる。すなわち、本磁心コアは、後述するように金属薄帯の粉砕物からなる磁性体粉末を使用して作製されるが、金属薄帯を単に粉砕したのみでは、磁性体粉末のエッジ部がいびつで尖鋭な形状となる。このため、磁性体粉末のエッジ部同士が接触した状態で成形処理を行うと、磁束が前記エッジ部に集中し、このため直流重畳特性が劣化するおそれがある。したがって、磁束のエッジ部への集中を避けるためには、磁性体粉末１を球形状に形成するのが好ましく、特に角部１ａを曲面状に形成するのが好ましい。
【００５７】
一方、金属薄帯に外力を負荷し、粉砕処理を含む機械加工を長時間行うと、球状化は進行するものの、磁性体粉末には大きな歪みが生じるおそれがある。斯かる歪みは機械加工後に高温で熱処理を行っても容易には除去することができず、この歪みに起因して磁性体粉末１の保磁力Ｈｃが上昇し、その結果、ヒステリシス損が増加することから、磁気損失が大きくなる。
【００５８】
そこで、本実施の形態では、磁性体粉末１のアスペクト比ａ／ｂ、及び角部１ａの半径Ｒを上述のように規定している。以下、その理由を述べる。
【００５９】
（ａ）アスペクト比ａ／ｂ
上述したように磁性体粉末１が球形状に近くなると、いびつで尖鋭なエッジ部が形成された磁性体粉末とは異なり、磁束は球面上を拡散しながら流れることから磁束集中を抑制することができ、直流重畳特性を改善することができる。そのためにはアスペクト比ａ／ｂを６．８以下とする必要がある。すなわち、アスペクト比ａ／ｂが６．８を超えると、径方向の平均長さａが相対的に大きくなり、厚み方向の平均厚みｂが相対的に小さくなることから、磁性体粉末１は極端な扁平形状となり、角部１ａの半径Ｒも小さくなって角部１ａの曲面性が損なわれる。したがって、コイル部品に直流バイアス電流を通電した場合、磁束が角部１ａに集中し、インダクタンスが低下して直流重畳特性の劣化を招くおそれがある。さらに、角部１ａが尖鋭な形状を有することから、後述するように磁性体粉末１を結合剤で被覆しようとしても、磁性体粉末１を結合剤で均一に被覆するのが困難となり、絶縁不足が生じて磁気損失の増加を招くおそれがある。
【００６０】
一方、アスペクト比ａ／ｂが１．８未満に球状化されると、金属薄帯に長時間外力が負荷されることから、加工処理後の磁性体粉末１には大きな歪みが形成され易く、その結果、保磁力Ｈｃの上昇を招き、ヒステリシス損が増加し、この場合も磁気損失が大きくなる。
【００６１】
そこで、本実施の形態では、アスペクト比ａ／ｂを１．８〜６．８に規定している。
【００６２】
（ｂ）角部１ａの半径Ｒ
低磁気損失を確保しつつ磁束集中が生じるのを避けるためには角部１ａの半径Ｒも重要な因子となる。すなわち、角部１ａの半径Ｒが０．８μｍ未満になると、角部１ａの曲面性が損なわれることから、磁束が角部１ａに集中し易くなってインダクタンスの低下を招き、直流重畳特性が劣化するおそれがある。さらに、角部１ａが尖鋭な形状となることから、上述したように、磁性体粉末１を結合剤で被覆した場合に被覆膜の均一性が損なわれ、絶縁性が低下して磁気損失の増大を招くおそれがある。
【００６３】
一方、角部１ａの半径Ｒが２５μｍを超えると、磁性体粉末１の球状化が進むことからインダクタンスは良好で直流重畳特性は改善できるものの、球状化のための加工処理が長時間行われることから、この場合も磁性体粉末１には大きな歪みが生じ易くなり、磁性体粉末１の保磁力Ｈｃが上昇し、ヒステリシス損が増加することから、磁気損失が大きくなる。
【００６４】
そこで、本実施の形態では、角部１ａの半径Ｒを０．８〜２５μｍに規定している。
【００６５】
また、上記磁性体粉末１は、後述する球状化処理後の状態で熱処理を施すのが好ましい。すなわち、上記磁性体粉末１は、上述したように金属薄帯に対し外力を負荷し、機械的に加工処理を行うことにより得られる。具体的には、磁性体粉末１は、金属薄帯を粉砕して得られることから、磁性体粉末１には歪みが形成され易い。そして、斯かる歪みは磁気損失の増加を招くことから、金属薄帯を粉砕して得られた磁性体粉末１に熱処理を施すのが好ましい。例えば、短時間で４００℃程度に昇温させて短時間保持することにより、磁性体粉末１に形成された歪みを効率良く除去することができ、これにより保磁力Ｈｃが低下し、ヒステリシス損を小さくできることから、より一層の磁気損失の低下が可能となる。
【００６６】
尚、磁性体粉末１としては、Ｆｅ−Ｓｉ系合金、Ｆｅ−Ｓｉ−Ｃｒ系合金、Ｆｅ−Ｓｉ−Ａｌ系合金、Ｆｅ−Ｎｉ系合金、Ｆｅ−Ｃｏ系合金、Ｆｅ−Ｓｉ−Ｂ−Ｎｂ−Ｃｕ系合金等の各種結晶質の合金粉末材料を使用することができるが、Ｆｅを主成分とし、軟磁性特性に優れた非晶質相とナノ結晶相とが混在したナノ結晶合金粉末を使用するのがより好ましい。
【００６７】
ここで、上記主成分とは、Ｆｅ成分を磁性体粉末１中で６０ｗｔ％以上、好ましくは８０ｗｔ％以上含有していることをいう。
【００６８】
このような磁性体粉末１としては、Ｆｅ、Ｂ、Ｐ、Ｃｕを含有し、必要に応じてＳｉ、Ｃを含むのが好ましく、例えば、Ｆｅ：７１〜８６ａｔ％、Ｂ：５〜１５ａｔ％、Ｐ：１〜１０ａｔ％、Ｃｕ：０．１〜１．３ａｔ％、Ｓｉ：０〜５ａｔ％、及びＣ：０〜５ａｔ％（ただし、Ｆｅ、Ｂ、Ｐ、Ｃｕ、Ｓｉ、及びＣの各ａｔ％の総計は１００）となるように配合された磁性体粉末を使用することができる。
【００６９】
これにより非晶質相単相のみならず、非晶質相とナノ結晶質相とが混在していても、所望の磁気特性や直流重畳特性を確保でき、かつ低磁気損失で機械的強度の良好な磁心コアを得ることができる。
【００７０】
磁性体粉末１の平均粒径Ｄ50は、特に限定されるものではないが、通常は円相当径に換算して３０〜８０μｍ、より好ましくは３０〜６０μｍの磁性体粉末１を使用することができる。
【００７１】
そして、この磁性体粉末１を使用することにより、直流重畳特性が良好で低磁気損失の磁心コアを得ることができ、さらに磁心コアを以下に示す態様とすることにより、機械的強度を改善することが可能となる。  
【００７２】
図２は、本発明に係る磁心コアの一実施の形態を示す斜視図であって、この磁心コア２は、長孔状の孔部２ａを有するリング形状に形成されている。
【００７３】
図３は、磁心コア２の要部詳細を示す縦断面図であって、本磁心コア２は、磁性体粉末１と２種類の結合剤（第１の結合剤３及び第２の結合剤４）とを含有した複合材料５で形成されている。  
【００７４】
第１の結合剤３は、主成分がシリコーン樹脂で形成されると共に、第２の結合剤４は、第１の結合剤３に比べ高硬度の樹脂材料で形成されている。そして、磁性体粉末１は第１の結合剤３で被覆されると共に、第１の結合剤３同士が、第２の結合剤４を介して接合されている。
【００７５】
ここで、上記主成分とは、第１の結合剤３中、シリコーン樹脂を９０ｗｔ％以上、好ましくは９５ｗｔ％以上含んでいることをいう。
【００７６】
これにより絶縁性が良好で磁気損失が大きくなるのを抑制でき、かつ機械的強度の良好な磁心コア２を得ることができる。すなわち、第１の結合剤３の主成分であるシリコーン樹脂は、絶縁性・接着性に優れており、磁性体粉末１の粒子表面にＳｉ−Ｏ結合を有する強固な被膜を形成することができる。したがって、磁性体粉末１を第１の結合剤３で被覆することにより、磁性体粉末１から電流が漏れるのを抑制することができることから、渦電流損を抑制することができ、これにより磁気損失を低下させることが可能となる。そして、磁性体粉末１を被覆する第１の結合剤３同士を該第１の結合剤３よりも高硬度の第２の結合剤４を介して接合させることにより、圧環強度等の機械的強度を改善することができ、大きな外力が負荷されても破損するのを抑制することができる。
【００７７】
ここで、第２の結合剤４としては、第１の結合剤３よりも高硬度であれば、特に限定されるものではなく、例えば、シリコーン樹脂（ロックウェル硬度：Ｍ８０〜９０）よりも高硬度のフェノール樹脂（ロックウェル硬度：Ｍ１２４〜１２８）やポリイミド樹脂（ロックウェル硬度：Ｍ１１０〜１２０）単独で或いはこれらの混合物を使用することができる。
【００７８】
シリコーン樹脂としては、特に限定されることものではないが、メチルフェニル系のシリコーン樹脂を好んで使用することができる。メチルフェニル系のシリコーン樹脂は、複合材料５を加圧成形する際に収縮率が０．１〜０．２％と小さく、該加圧成形時に磁性体粉末１に歪みが生じるのを抑制することができる。これにより磁性体粉末１の保持力が上昇するのを抑制でき、ヒステリシス損の上昇を避けることができることから、磁気損失が大きくなるのを抑制することができる。
【００７９】
第１の結合剤３の含有量は、他の特性に影響を与えることなく所望の絶縁性・接着性を確保できるのであれば特に限定されるものではなく、例えば、０．２５〜１ｗｔ％、好ましくは０．５〜１ｗｔ％に設定される。第１の結合剤３の含有量が０．２５ｗｔ％未満になると、第１の結合剤３の含有量が過少となって十分な絶縁性・接着性を確保することができなくなるおそれがある。一方、第１の結合剤３の含有量が１ｗｔ％を超えると、磁性体粉末１の含有量が相対的に減少して比透磁率の低下を招くおそれがある。
【００８０】
また、第２の結合剤４の含有量も、他の特性に影響を与えることなく所望の機械的強度を確保できるのであれば特に限定されるものではなく、例えば、０．２５〜１ｗｔ％、好ましくは０．５〜１ｗｔ％に設定される。第２の結合剤４の含有量が０．２５ｗｔ％未満になると、第２の結合剤４の含有量が過少となって十分な機械的強度を確保することができなくなるおそれがある。一方、第２の結合剤３の含有量が１ｗｔ％を超えると、この場合も磁性体粉末１の含有量が相対的に減少して比透磁率の低下を招くおそれがある。
【００８１】
また、第１及び第２の結合剤３、４の含有量総計も、絶縁性が良好で機械的強度が良好であれば特に限定されるものではないが、通常は、１〜１．７５ｗｔ％に設定される。第１及び第２の結合剤３、４の含有量総計が１ｗｔ％未満になると、第１の結合剤３及び第２の結合剤４のいずれかが、過少となって絶縁性及び／又は機械的強度の低下を招くおそれがある。一方、第１及び第２の結合剤３、４の含有量総計が１．７５ｗｔ％を超えると、磁性体粉末１の含有量が相対的に減少することから、比透磁率や磁束飽和密度等の磁気特性の低下を招くおそれがある。
【００８２】
また、上記実施の形態では、磁性体粉末１の粒子表面を第１の結合剤３で直接被覆しているが、磁性体粉末１を第１の結合剤３で被覆する前に磁性体粉末１の表面に１０〜２００ｎｍ程度の絶縁性皮膜を形成するのも好ましく、これにより磁心コア２の絶縁性をより一層向上させることができる。この場合、絶縁性皮膜を形成する絶縁性材料としてはリン酸やＳｉを含有したものを好んで使用することができる。
【００８３】
次に、上記磁心コアの製造方法を説明する。
【００８４】
［金属薄帯の作製］
図４は、金属薄帯作製工程の一実施の形態を模式的に示す図であり、本実施の形態では、単ロール液体急冷法で金属薄帯を作製している。
【００８５】
すなわち、この金属薄帯作製工程は、金属溶融物６が収容されるアルミナ等で形成された坩堝７と、該坩堝７の外周に配された誘導加熱コイル８と、矢印Ａ方向に高速回転するＣｕ等で形成されたロール（回転体）９と、矢印Ｂ方向に回転して金属薄帯１０を巻き取る巻取部１１とを備えている。
【００８６】
そして、金属薄帯１０は以下のようにして製造することができる。
【００８７】
まず、素原料としてＦｅ、Ｂ、Ｐ、Ｃｕ等のＦｅ系金属磁性材料を形成する各元素単体又はこれら元素を含有した化合物を用意し、所定量秤量して調合し、高周波誘導加熱炉等を使用して融点以上に加熱し、その後冷却して母合金を得る。
【００８８】
次に、この母合金を破砕した後坩堝７に投入する。そして、高周波電源を誘導加熱コイル８に印加し、坩堝７を加熱して母合金を溶融させ、金属溶融物６を作製する。
【００８９】
次いで、金属溶融物６を坩堝７のノズル７ａから噴出させて矢印Ａ方向に高速回転しているロール９上に落下させる。これにより金属溶融物６はロール９で急冷凝固されて非晶質の金属薄帯１０となり、矢印Ｂ方向に回転している巻取部１１に巻き取られる。
【００９０】
[磁性体粉末の作製]
金属薄帯１０に４００℃程度の温度で熱処理を施し、非晶質相にナノ結晶相を析出させ、ナノ結晶化薄帯を得る。そして、このナノ結晶化薄帯を粉砕することにより、高品質の磁性体粉末１を高効率で作製することができる。すなわち、コイル部品では直流重畳特性が良好で低磁気損失が要請される。このようなコイル部品に適した磁性体粉末として、非晶質相にナノ結晶相を析出させたナノ結晶合金粉末が知られている。そして、従来、この種のナノ結晶合金粉末は、アトマイズ法で作製された非晶質のアトマイズ粉を熱処理し、このアトマイズ粉にナノ結晶相を析出させていた。しかしながら、このような方法ではアトマイズ粉の熱処理温度を個別に高精度に制御しなければならず、品質にバラツキが生じ易く、生産性にも劣っていた。
【００９１】
そこで、本実施の形態では、金属薄帯１０を熱処理し、該金属薄帯１０の非晶質相にナノ結晶相を析出させることにより、煩雑な温度制御等を要することもなく、高品質の磁性体粉末１を高効率で作製できるようにしている。
【００９２】
以下、ナノ結晶を析出させた金属薄帯１０、すなわちナノ結晶化薄帯から磁性体粉末１を作製する方法を詳述する。
【００９３】
まず、このナノ結晶化薄帯をフェザーミル（登録商標）等の粗粉砕機で粗粉砕し、その後、ピンミル等の衝撃式微粉砕機で概ねの所定サイズになるまで微粉砕する。次いでアトライター（登録商標）等のメディア撹拌型乾式粉砕機を使用して球状化処理を施し、角部１ａを曲面状に機械加工し、平均粒径Ｄ50が円相当径に換算して３０〜８０μｍ、アスペクト比ａ／ｂが１．８〜６．８、半径Ｒが０．８〜２５μｍの曲面状の角部１ａを有する磁性体粉末１を作製する。
【００９４】
尚、ナノ結晶化薄帯には外力が長時間負荷されることから、作製された磁性体粉末１には歪みが生じるおそれがあり、斯かる歪みの除去を目的として、上述したように球状化処理された磁性体粉末１に熱処理を施すのも好ましい。すなわち、例えば、短時間で４５０℃程度に昇温させて短時間保持することにより、磁性体粉末１に形成された歪みを効率良く除去することができ、保磁力Ｈｃが低下してヒステリシス損を抑制できることから、より一層の磁気損失の低下が可能となる。
【００９５】
[磁心コアの作製］
シリコーン樹脂、好ましくはメチルフェニル系のシリコーン樹脂を主成分とする第１の結合剤３を用意する。次いで複合材料（磁性体粉末１、第１及び第２の結合剤３、４）中の第１の結合剤３の含有量が、好ましくは０．２５〜１．０ｗｔ％、より好ましくは０．５〜１．０ｗｔ％となるように該第１の結合剤３を上述した磁性体粉末１に添加し、さらにアセトン等の溶剤を所定量添加し混合する。そして、溶剤を蒸発除去し、磁性体粉末１の表面を第１の結合剤３で被覆する。
【００９６】
次に、フェノール樹脂やポリイミド樹脂等の第１の結合剤３よりも高硬度の第２の結合剤４を用意する。次いで、複合材料（磁性体粉末１、第１及び第２の結合剤３、４）中の第２の結合剤４の含有量が、好ましくは０．２５〜１．０ｗｔ％、より好ましくは０．５〜１．０ｗｔ％となり、第１及び第２の結合剤３、４の含有量総計が、好ましくは１〜１，７５ｗｔ％となるように第１の結合剤３で被覆された磁性体粉末１に第２の結合剤４を添加し、さらにアセトン等の溶剤を所定量添加し混合する。そして、溶剤を蒸発除去し、第１の結合剤３同士を第２の結合剤４を介して接合し、これにより磁性体粉末１と第１及び第２の結合剤３、４とからなる複合材料５を得る。
【００９７】
次いで、金型のキャビティに前記複合材料５を流し込み、１００ＭＰａ程度に加圧してプレス加工を行い、これにより成形体を作製する。
【００９８】
その後、金型から成形体を取り出し、成形体を１２０〜１５０℃の温度で２４時間程度、熱処理を施して第１及び第２の結合剤３、４を硬化させ、これにより磁心コア２を作製する。  
【００９９】
尚、上記実施の形態では、磁性体粉末１を第１の結合剤３で被覆する工程で溶剤を蒸発除去しているが、溶剤を除去することなくそのまま第２の結合剤４を添加し、その後溶剤を蒸発除去させて複合材料５を作製してもよい。
【０１００】
また、絶縁性の更なる向上を図る観点から、上述したように磁性体粉末１を第１の結合剤３で被覆する前に磁性体粉末１の表面に絶縁性皮膜を形成するのも好ましく、その場合は、リン酸やＳｉを含有した絶縁性材料を使用し、ゾルーゲル法やメカノケミカル法等の公知の方法で容易に絶縁性皮膜を形成することができる。
【０１０１】
図５は、本発明に係るコイル部品の一実施の形態としてのリアクトルを示す斜視図であって、このリアクトルは、コイル導体１４が磁心コア２に巻回されている。
【０１０２】
すなわち、長孔状の磁心コア２は、互いに平行な２つの長辺部２０ａ、２０ｂを有している。そして、コイル導体１４は、一方の長辺部２０ａに巻回された第１のコイル導体（一次巻線）１４ａと、他方の長辺部２０ｂに巻回された第２のコイル導体（二次巻線）１４ｂと、第１のコイル導体１４ａと第２のコイル導体１４ｂとを連接する連接部１４ｃと有し、これらが一体的に形成されている。具体的には、このコイル導体１４は、銅等からなる平角形状の一本のワイヤ導線がポリエステル樹脂やポリアミドイミド樹脂等の絶縁性樹脂で被覆され、磁心コア２の一方の長辺部２０ａ及び他方の長辺部２０ｂにコイル状に巻回されている。
【０１０３】
このように本リアクトルは、磁心コア２にコイル導体１４が巻回されているので、高飽和磁束密度と低磁気損失を有し、機械的強度も良好かつ強磁性でヒステリシス損の小さい良好な軟磁気特性を有する高純度で高品質のリアクトルを高効率で得ることができる。
【０１０４】
図６は本発明に係る磁心コアの第２の実施の形態の要部詳細を示す縦断面図である。
【０１０５】
本第２の実施の形態は、第１の実施の形態と同様、磁性体粉末２１の表面がシリコーンを主成分とする第１の結合剤２２で被覆されると共に、第１の結合剤２２同士が該第１の結合剤２２よりも高硬度のフェノール樹脂等の第２の結合剤２３を介して接合されている。磁性体粉末２１、第１及び第２の結合剤２２、２３で複合材料２４を形成すると共に、磁性体粉末２１は、数量基準で５０％以上にクラック２５が形成されている。そして、クラック２５には、第１の結合剤２２が充填されている。
【０１０６】
このように磁性体粉末２１にクラック２５が形成されることにより、ナノ結晶化薄帯の粉砕時や成形加工時に生じ得る歪みが、前記クラック２５によって解放されることとなり、歪みに起因した磁気損失の増加を効果的に抑制することが可能となる。しかも、クラック２５の形成により、磁性体粉末２１の充填密度が向上し、より一層の直流重畳特性の向上や低磁気損失化が可能となる。
【０１０７】
本第２の実施の形態に係る磁心コアは以下の方法で作製することができる。
【０１０８】
すなわち、上述した第１の実施の形態と同様の方法・手順で、金属薄帯を熱処理し、ナノ結晶化薄帯を作製し、該ナノ結晶化薄帯を粉砕して磁性体粉末２１を作製する。
【０１０９】
次いで、この磁性体粉末２１を４００〜４５０℃程度の温度で熱処理し、磁性体粉末２１の硬度を高めて該磁性体粉末２１を脆化させる。
【０１１０】
その後、上述と同様の方法・手順で、磁性体粉末２１の表面を第１の結合剤２２で被覆し、さらに第１の結合剤２２同士を第２の結合剤２３を介して接合し、複合材料２４を作製する。
【０１１１】
次いで、この複合材料２４を金型のキャビティに流し込んで加圧成形を行う。この加圧成形によって脆化した磁性体粉末２１にはクラック２５が形成され、該クラック２５には、第１の結合剤２２が充填される。そして、これを金型から取出し、これにより数量基準で５０％以上の磁性体粉末２１にクラック２５が形成された本第２の実施の形態の磁心コアが作製される。
【０１１２】
図７は本発明に係る磁心コアの第３の実施の形態の要部詳細を示す縦断面図である。
【０１１３】
本第３の実施の形態は、磁性体粉末３１間の間隙に平均粒径Ｄ50が１〜５０μｍの微粒子３５が充填されている。この微粒子３５は、磁性体粉末３１と同様、Ｆｅを主成分とする磁性体金属材料で形成されている。そして、第１及び第２の実施の形態と同様、磁性体粉末３１の表面がシリコーンを主成分とする第１の結合剤３２で被覆されると共に、第１の結合剤３２同士が該第１の結合剤３２よりも高硬度のフェノール樹脂等の第２の結合剤３３を介して接合されている。本第３の実施の形態では、磁性体粉末３１、第１及び第２の結合剤３２、３３に加え微粒子３５で複合材料３４が形成されている。
【０１１４】
上記微粒子３５の作製方法等は特に限定されるものではないが、好ましくはアトマイズ法で作製されたアトマイズ粉、より好ましくは水アトマイズ法で作製されたアトマイズ粉が使用される。水アトマイズ法は、ジェット流体に水を使用することから、ジェット流体に不活性ガスを使用するガスアトマイズ法とは異なり、高圧噴霧が可能であり、平均粒径Ｄ50の小さい粉末粒子の作製が可能であり、金属薄帯１０から作製された磁性体粉末３１間の間隙に微粒子３５を効率よく充填することができる。
【０１１５】
このように磁心コア中に上述した微粒子３５を含有させることにより、微粒子３５は磁性体粉末３１間の間隙に存在することから、より一層の直流重畳特性及び比透磁率の向上を図ることができる。
【０１１６】
そして、本第３の実施の形態に係る磁心コアは以下の方法で作製することができる。
【０１１７】
すなわち、上述した第１の実施の形態と同様の方法・手順で、金属薄帯１０を熱処理し、ナノ結晶化薄帯を作製し、該ナノ結晶化薄帯を粉砕して磁性体粉末３１を作製する。
【０１１８】
次に、Ｆｅを主成分とする磁性金属材料を用意し、好ましくはアトマイズ法、より好ましくは水アトマイズ法で微粒子３５を作製する。
【０１１９】
次いで、上述と同様の方法・手順で磁性体粉末３１と微粒子３５とを混合し、次いで第１の結合剤３２を溶剤下、添加して磁性体粉末３１の表面を第１の結合剤３２で被覆し、その後、第２の結合剤３３を添加し、これにより第１の結合剤３２同士を第２の結合剤３３を介して接合する。
【０１２０】
その後、これを金型のキャビティに流し込んで加圧成形を行い、加圧成形後に金型から成形体を取出し、これにより本第３の実施の形態の磁心コアを作製することができる。
【０１２１】
この場合、磁性体粉末３１と微粒子３５とを混合する前に、磁性体粉末３１に熱処理を施して磁性体粉末３１の硬度を高めて脆化させるのも好ましい。これにより、第２の実施の形態と同様、加圧成形により磁性体粉末３１中にはクラックが形成されることから、ナノ結晶化薄帯の粉砕時や成形加工時に生じる得る歪みが、前記クラックによって解放されることとなる。
【０１２２】
尚、本発明は上記実施の形態に限定されるものではなく、要旨を逸脱しない範囲で種々の変更が可能である。
【０１２３】
上記各実施の形態では、第２の結合剤４、２３、３３は第１の結合剤３、２２、３２の外表面に全面被覆するように形成されているが、第２の結合剤４、２３、３３は第１の結合剤３、２２、３２の全面が被覆されていなくてもよく、第２の結合剤４、２３、３３を介して第１の結合剤３、２２、３２同士が接合されていればよい。
【０１２４】
また、上記第２の実施の形態では、第１及び第２の結合剤２２、２３を添加する前に磁性体粉末２１を熱処理し、磁性体粉末２１の硬度を高めているが、熱処理条件を工夫することにより金属薄帯１０の熱処理時に非晶質相にナノ結晶相を析出させると同時に硬度を高めるようにしてもよい。
【０１２５】
また、上記実施の形態では、磁性体粉末を使用したコイル部品としてリアクトルを例示したが、その他のコイル部品、例えばインダクタにも適用できるのはいうまでもない。
【０１２６】
さらに、本磁性体粉末を構成する元素種についても、非晶質形成能を有する元素、例えばＧａ、Ｇｅ、Ｐｄを適宜添加してもよく、また、Ｍｎ、Ａｌ、Ｎ２、Ｔｉ等の微量の不純物を含んでいても特性に影響を与えるものではない。
【０１２７】
また、上記実施の形態では、金属薄帯の製法について、高周波誘導加熱により調合物を加熱・溶解しているが、加熱・溶解方法は高周波誘導加熱に限定されるものではなく、例えばアーク溶解であってもよい。
【０１２８】
次に、本発明の実施例を具体的に説明する。
【実施例１】
【０１２９】
〔試料の作製〕
素原料としてＦｅ、Ｓｉ、Ｂ、Ｆｅ３Ｐを用意し、所定の組成となるように調合し、高周波誘導加熱炉で融点以上に加熱し溶解させ、次いで、この溶解物を銅製の鋳込み型に流し込んで冷却し、これにより母合金を作製した。【０１３０】
次に、この母合金を５ｍｍ程度の大きさに破砕し、単ロール液体急冷装置の坩堝に投入し、高周波誘導加熱を行って母合金を溶解させ、金属溶融物を得た。【０１３１】
次いで、この金属溶融物を坩堝の先端ノズルから噴出させ、高速回転しているロールに注いで急冷凝固させ、これにより金属薄帯を作製した。【０１３２】
次いで、これを４００℃の温度に調整された加熱炉に通過させ、熱処理を行って非晶質相にナノ結晶相が析出した幅５０ｍｍ、厚み２０〜３０μｍのナノ結晶化薄帯を作製した。【０１３３】
次いで、このナノ結晶化薄帯をフェザーミルで粗粉砕し、さらに概ねの所定サイズになるまでピンミルで微粉砕し、粉砕物を得た。そして、この粉砕物に対し乾式アトライターを使用して角部が曲面状となるように球状化処理を行い、これにより試料番号１〜７の粉末試料を得た。【０１３４】
次に、試料番号１〜７の粉末試料各５０個について、走査型電子顕微鏡（ＳＥＭ）を使用し、ＳＥＭ画像を撮像した。【０１３５】
図８は、試料番号３のＳＥＭ画像を示している。この図８に示すようなＳＥＭ画像から各試料の径方向の平均長さａ及び厚み方向の平均厚みｂ、角部の半径Ｒを測定し、アスペクト比ａ／ｂ、及び半径Ｒの最大値Ｒmax及び最小値Ｒminを求めた。【０１３６】
次に、メチルフェニル系のシリコーン樹脂（第１の結合剤）を用意し、磁心コア中の含有量が０．７５ｗｔ％となるようにシリコーン樹脂を秤量した。次いで、このシリコーン樹脂を粉末試料に添加し、所定量のアセトンを加えて混合した。その後、アセトンを蒸発除去し、粉末試料の表面にシリコーン樹脂を被覆させた。【０１３７】
次に、フェノール樹脂（第２の結合剤）を用意し、磁心コア中の含有量が０．７５ｗｔ％となるように該フェノール樹脂を秤量した。次いで、このフェノール樹脂をシリコーン樹脂で被覆された粉末試料に添加し、所定量のアセトンを加えて混合した。その後、アセトンを蒸発除去し、フェノール樹脂を介してシリコーン樹脂同士を接合し、試料番号１〜７の複合材料を作製した。【０１３８】
次いで、金型のキャビティに前記複合材料を流し込み、１００ＭＰａ程度に加圧してプレス加工を行い、成形体を作製した。その後、金型から成形体を取り出し、成形体を１２０〜１５０℃の温度で２４時間程度、熱処理を施してシリコーン樹脂及びフェノール樹脂を硬化させ、これにより試料番号１〜７のトロイダルコア型の試料（磁心コア）を作製した。作製された試料の外形寸法は、外径８ｍｍ、内径４ｍｍ、厚み２．５ｍｍであった。【０１３９】
［試料の評価］
（比透磁率の測定）
インダクタンスと比透磁率とは比例関係にあることから、本実施例では比透磁率を測定して直流重畳特性を評価した。【０１４０】
すなわち、試料番号１〜７の各試料３個について、インピーダンスアナライザ（キーサイトテクノロジー社製、Ｅ４９９１Ａ）を使用し、測定周波数１ＭＨｚで比透磁率を測定し、各試料３個の平均値を求めて直流重畳特性を評価した。【０１４１】
（コア損失の測定）
試料番号１〜７の各試料３個について、第１のコイル導体となる一次巻線を８ターン、第２のコイル導体となる二次巻線を８ターン巻回し、Ｂ−Ｈアナライザ (岩崎通信機社製、ＳＹ-８２１８）を使用し、測定周波数１００ｋＨｚで１００ｍＴの磁界を印加してコア損失を測定し、各試料３個の平均値を求めた。【０１４２】
（測定結果）
表１は、試料番号１〜７の各試料のアスペクト比ａ／ｂ、角部の半径Ｒの最大値Ｒmaxと最小値Ｒmin、比透磁率及びコア損失を示している。【０１４３】
【表１】
2020179535.tif 000003
【０１４４】
試料番号１〜７から明らかなように、降順になるほど粉砕度や球状化処理が進行している。そして、試料番号１は、粉砕度や球状化処理が不十分であるため、アスペクト比ａ／ｂが７．５と大きく、Ｒmin値が０．３μｍと極端に小さくなり、角部は尖鋭なエッジ状となった。その結果、比透磁率が３０と小さく、コア損失も１２５０ｋＷ／ｍ３と大きかった。これは角部が尖鋭なエッジ状に形成されたことから、斯かる角部同士が接触した状態で加圧成形され、このため試料の角部に磁束が集中し、その結果、比透磁率が小さくなって直流重畳特性の劣化を招いたものと思われる。また、磁性体粉末をシリコーン樹脂で被覆しているものの、均一な被覆膜を得ることはできず、渦電流損が大きくなってコア損失も大きくなったものと思われる。【０１４５】
一方、試料番号７は、粉砕度や球状化処理が過度に進行しているため、アスペクト比ａ／ｂが１．２と小さく、またＲmax値が２７μｍと大きくなり、過度に球形に近付いている。そして、磁束は特定部位に集中を招くことなく球面上を拡散して流れることから、比透磁率は４６と大きくなったが、コア損失は１７００ｋＷ／ｍ３と大きくなった。これは球形化のために粉砕処理や球状化処理に長時間を要したことから、磁性体粉末に大きな歪みが生じ、このため保磁力Ｈｃが大きくなってヒステリシス損が増加したため、コア損失が大きくなったものと思われる。【０１４６】
これに対し試料番号２〜６は、アスペクト比ａ／ｂが１．８〜６．８であり、角部の半径Ｒが０．８〜２５μｍであり、いずれも本発明範囲内であるので、過度に球形化することなく、磁束は曲面上を拡散すると共に、歪みが生じるのを抑制できることから、比透磁率は３８〜４９と良好であり、コア損失も８９０〜１１２０ｋＷ／ｍ３に抑制できることが分かった。【０１４７】
図９はＲmax値と比透磁率との関係を示す図である。図９中、横軸はＲmax（μｍ）、縦軸は比透磁率（−）を示している。【０１４８】
この図９から明らかなように、Ｒmaxが大きくなるのに伴い比透磁率も増加傾向にあるが、Ｒmaxが過度に大きくなると試料番号７に示すように低下する傾向になることが分かった。【０１４９】
図１０はＲmin値と比透磁率との関係を示す図である。図１０中、横軸はＲmin（μｍ）、縦軸は比透磁率（−）を示している。【０１５０】
この図１０から明らかなように、Ｒmin値が１．５μｍ（試料番号４）程度まではＲminの増加に伴い比透磁率も急激に増加するが、Ｒmin値が１．５μｍを超えると漸減傾向になることが分かった。【０１５１】
図１１はＲmax値とコア損失との関係を示す図である。図１１中、横軸はＲmax（μｍ）、縦軸はコア損失（ｋＷ／ｍ３）を示している。【０１５２】
この図１１から明らかなように、Ｒmax値が１８μｍまではコア損失が低下するが、Ｒmax値が１８μｍを超えるとコア損失は上昇に転じることが分かる。【０１５３】
図１２はＲmin値とコア損失との関係を示す図である。図１２中、横軸はＲmin（μｍ）、縦軸はコア損失（ｋＷ／ｍ３）を示している。【０１５４】
この図１２から明らかなように、Ｒminが１．５μｍ程度まではＲminの増加にともないコア損失も急激に減少するが、Ｒminが１．５μｍを超えると増加傾向に転じることが分かる。【０１５５】
図１３はアスペクト比ａ／ｂと比透磁率との関係を示す図である。図１３中、横軸はアスペクト比ａ／ｂ、縦軸は比透磁率（−）を示している。【０１５６】
この図１３から明らかなように、アスペクト比ａ／ｂが１．２〜２．５までは比透磁率は緩やかに増加するがアスペクト比ａ／ｂが２．５を超えると比透磁率は減少に転じることが分かる。【０１５７】
図１４はアスペクト比ａ／ｂとコア損失との関係を示す図である。図１４中、横軸はアスペクト比ａ／ｂ、縦軸はコア損失（ｋＷ／ｍ３）を示している。【０１５８】
この図１４から明らかなように、アスペクト比ａ／ｂが１．２〜２．５まではコア損失は急激に低下するがアスペクト比ａ／ｂが２．５を超えるとコア損失は緩やかな増加に転じることが分かった。
【実施例２】
【０１５９】
実施例１で作製された試料番号１〜７と同一のアスペクト比ａ／ｂ及びＲmax、Ｒminを有する作製し、球状化処理後に加熱炉に投入して熱処理を行った。具体的には、昇温速度１℃／分、最高温度４００〜４２５℃、保時時間６０分という温度プロファイルで熱処理を行った。【０１６０】
そしてその後は、上記実施例１と同様の方法・手順で、シリコーン樹脂及びフェノール樹脂を使用して複合材料を作製し、該複合材料を加圧成形して磁心コアを作製し、コイル導体を巻回して試料番号１１〜１７の各試料を作製した。【０１６１】
次いで、この試料番号１１〜１７の試料各３個について、実施例１と同様の方法・手順でコア損失を測定し、その平均値を求めた。【０１６２】
また、球状化処理後に熱処理を行わなかった実施例１の各試料のコア損失をＡ、球状化処理後に熱処理を行った対応する各試料のコア損失をＢとし、数式（１）に基づいてコア損失の低減率α（％）を求めた。【０１６３】
α＝｛（Ａ―Ｂ）／Ａ｝×１００  …（１）
また、試料番号３及び１３について、自動計測保磁力計（東北特殊鋼社製、Ｋ−ＨＣ１０００）を使用し、保磁力を測定した。【０１６４】
表２はその測定結果を示している。尚、この表２では、比較のため試料番号１〜７のコア損失を再掲している。【０１６５】
【表２】
2020179535.tif 000004
【０１６６】
この表２から明らかなように、試料番号１１〜１７は熱処理を行っていることから、熱処理を行わなかった試料番号１〜７に比べてコア損失が４０％以上低下することが分かった。【０１６７】
また、試料番号３、１３の対比から明らかなように、保磁力Ｈｃは、球状化処理後に熱処理しなかった試料番号３の磁性体粉末は２８０Ａ／ｍであったのに対し、球状化処理後に熱処理した試料番号１３は磁性体粉末は１００Ａ／ｍに低下することが分かった。すなわち、球状化処理後に熱処理を行うことにより、磁性体粉末の保磁力Ｈｃは大幅に低下し、これによりヒステリシス損が小さくなってコア損失が熱処理前の８９０ｋＷ／ｍ３から５１０ｋＷ／ｍ３に大幅に低減できることが分かった。【０１６８】
図１５〜１７は、本第２の実施例におけるＲmax、Ｒmin、アスペクト比ａ／ｂとコア損失との関係を示す図である。図１５〜１７中、横軸はそれぞれＲmax（μｍ）、Ｒmin（μｍ）、アスペクト比ａ／ｂ（−）を示し、縦軸はコア損失（ｋＷ／ｍ３）を示している。【０１６９】
この図１５〜１７と図１１、図１２及び図１４との対比から明らかなように、Ｒmax値、Ｒmin値、及びアスペクト比ａ／ｂとコア損失とは熱処理の有無に拘わらず同様の傾向があるが、球状化処理を行うことにより、歪みが除去された分、コア損失が大幅に低減することが分かった。
【実施例３】
【０１７０】
実施例１と同様の方法・手順により、ナノ結晶化薄帯を粉砕し、球状化処理を施し、アスペクト比ａ／ｂが５．４、Ｒmaxが１６μｍ、Ｒminが１．０μｍの磁性体粉末を作製し、次いで、シリコーン樹脂及びフェノール樹脂を使用して複合材料を作製した。【０１７１】
次いで、この複合材料を４００℃程度の温度で短時間保持させ、熱処理を行った。【０１７２】
その後は実施例１と同様の方法・手順で、熱処理された複合材料を加圧成形し、試料番号２１のトロイダルコア型試料（磁心コア）を作製した。【０１７３】
そして、この試料番号２１の試料について、周囲を樹脂で固め、環状部分を中心方向に研磨し、ＳＥＭを使用し、縦２２８μｍ、横３００μｍの視野領域で縦断面を観察した。【０１７４】
図１８は、そのＳＥＭ画像を示している。【０１７５】
この図１８から明らかなように、磁性体粉末５１にはクラック５２が形成されていることが確認された。これは加圧成形前に複合材料に熱処理を行ったことから、磁性体粉末５１の硬度が高められ脆化したために成形加工時にクラック５２が形成されたものと思われる。
【実施例４】
【０１７６】
実施例１と同様の方法・手順で磁性体粉末を作製した。【０１７７】
次に、水アトマイズ法を適用して微粒子を作製した。【０１７８】
すなわち、実施例１と同様の方法・手順でＦｅ、Ｓｉ、Ｂ、Ｆｅ３Ｐ等の素原料を出発材料として母合金を作製し、この母合金を５ｍｍ程度の大きさに破砕し、水アトマイズ装置の坩堝に投入し、高周波誘導加熱を行って母合金を溶解させ、溶湯を得た。次いで、１０〜８０ＭＰａの高圧水を前記溶湯に噴霧し、粉砕・急冷し、これにより平均粒径Ｄ50が円相当径に換算して１〜５０μｍの微粒子を得た。【０１７９】
次いで、磁性体粉末と微粒子とを混合した後、実施例１と同様の方法・手順でシリコーン樹脂及びフェノール樹脂を使用し、複合材料（磁性体粉末、微粒子、シリコーン樹脂及びフェノール樹脂）を作製した。【０１８０】
次に、実施例３と同様の方法・手順で、この複合材料に熱処理を行い、その後、この熱処理された複合材料を加圧成形し、試料番号２２のトロイダルコア型試料（磁心コア）を作製した。【０１８１】
次に、実施例３と同様の方法・手順で、試料番号２２の試料の縦断面を観察した。【０１８２】
図１９は、そのＳＥＭ画像を示している。【０１８３】
この図１９から明らかなように、磁性体粉末５３間の間隙に微粒子５４が充填されていることが確認された。したがって、これにより比透磁率や直流重畳特性等の磁気特性が更に向上するものと思われる。また、実施例３と同様（図１８参照）、加圧成形前に熱処理を行っていることから、磁性体粉末５３にはクラック５５が形成されていることも確認された。
【産業上の利用可能性】
【０１８４】
直流重畳特性が良好で低磁気損失の磁性体粉末、磁心コア、及びこの磁心コアを使用したリアクトル等のコイル部品を実現することができる。
【符号の説明】
【０１８５】
１  磁性体粉末
１ａ  角部
２    磁心コア
３    第１の結合剤
４    第２の結合剤
５    複合材料
６    金属溶融物（溶融物）
１０  金属薄帯
１４  コイル導体
２１  磁性体粉末
２２  第１の結合剤
２３  第２の結合剤
２４  複合材料
２５  クラック
３１  磁性体粉末
３２  第１の結合剤
３３  第２の結合剤
３４  複合材料
３５  微粒子
【図１】
2020179535.tif 000005
【図２】
2020179535.tif 000006
【図３】
2020179535.tif 000007
【図４】
2020179535.tif 000008
【図５】
2020179535.tif 000009
【図６】
2020179535.tif 000010
【図７】
2020179535.tif 000011
【図８】
2020179535.tif 000012
【図９】
2020179535.tif 000013
【図１０】
2020179535.tif 000014
【図１１】
2020179535.tif 000015
【図１２】
2020179535.tif 000016
【図１３】
2020179535.tif 000017
【図１４】
2020179535.tif 000018
【図１５】
2020179535.tif 000019
【図１６】
2020179535.tif 000020
【図１７】
2020179535.tif 000021
【図１８】
2020179535.tif 000022
【図１９】
2020179535.tif 000023
【国際調査報告】
2020179535.tif 000024
2020179535.tif 000025
2020179535.tif 000026
2020179535.tif 000027
2020179535.tif 000028
2020179535.tif 000029